ОГНЕУПОРНАЯ КОМПОЗИЦИЯ И СОДЕРЖАЩИЕ ЕЕ ТЕКСТИЛЬНЫЕ МАТЕРИАЛЫ

1. Огнеупорная композиция, содержащая фосфорсодержащий полимер, причем фосфорсодержащий полимер получают следующим образом:
(a) по реакции конденсации смеси реагентов с образованием предконденсата, причем смесь реагентов включает фосфониевое соединение и азотсодержащее соединение, в которой:
(i) фосфониевое соединение имеет формулу (I)
1
1
3
1
3
2
3
2
3
где R выбирают из группы, состоящей из водорода, C-C алкила, C-C галоалкила, C-C алкенила и C-C галоалкенила; X может быть анионом, выбранным из группы, состоящей из хлорида, сульфата, гидросульфата, фосфата, ацетата, карбоната, бикарбоната, бората и гидроксида; b представляет собой заряд аниона X; и а равен (-b),
(ii) азотсодержащее соединение может иметь формулу (II)
2
3
4
5
6
7
где R, R, R, R, R и R независимо выбирают из группы, состоящей из водорода, гидроксиметила и алкоксиметила;
(b) по реакции конденсации предконденсата со стадии (a) и поперечно-сшивающей композиции с образованием фосфорсодержащего промежуточного полимера, причем поперечно-сшивающую композицию, содержащую алкиленмочевину, выбирают из группы, состоящей из этиленмочевины, пропиленмочевины и их смесей; и
(c) по реакции фосфорсодержащего промежуточного полимера со стадии (b) с окислителем с образованием фосфорсодержащего полимера, причем фосфорсодержащий промежуточный полимер вводят в реакцию с окислителем в условиях, обеспечивающих окисление по меньшей мере части атомов фосфора в фосфорсодержащем промежуточном полимере до пятивалентного состояния.
1
2. Огнеупорное соединение по п. 1, в котором R представляет собой водород.
3. Огнеупорное соединение по п. 1, в котором X является сульфатом, b равен минус два и а равен двум.
2
3
4
5
6
7
4. Огнеупорное соединение по п. 1, в котором каждый из R, R, R, R, R и R представляет собой водород.
5. Огнеупорное соединение по п. 1, в котором поперечно-сшивающая композиция содержит этиленмочевину.
6. Огнеупорное соединение по п. 1, в котором поперечно-сшивающая композиция содержит алкиленмочевину и мочевину.
7. Огнеупорное соединение по п. 6, в котором алкиленмочевина и мочевина присутствуют в поперечно-сшивающей композиции в начальном мольном соотношении алкиленмочевины и мочевины от примерно 3:1 до примерно 1:3.
8. Огнеупорное соединение по п. 1, в котором фосфониевое соединение и азотсодержащее соединение вводят в реакцию при начальном мольном соотношении катионов фосфония и азотсодержащего соединения от примерно 50:1 до примерно 3:1.
9. Огнеупорное соединение по п. 1, в котором предконденсат и поперечно-сшивающую композицию вводят в реакцию при начальном массовом соотношении предконденсата и поперечно-сшивающей композиции от примерно 1:2 до примерно 10:1.
10. Текстильный материал, содержащий текстильную основу и фосфорсодержащий полимер, причем фосфорсодержащий полимер получают следующим образом:
(a) по реакции конденсации смеси реагентов с образованием предконденсата, причем смесь реагентов включает фосфониевое соединение и азотсодержащее соединение, причем:
(i) фосфониевое соединение имеет формулу (I)
1
1
3
1
3
2
3
2
3
где R выбирают из группы, состоящей из водорода, C-C алкила, C-C галоалкила, C-C алкенила и C-С галоалкенила; X является анионом, выбранным из группы, состоящей из хлорида, сульфата, гидросульфата, фосфата, ацетата, карбоната, бикарбоната, бората и гидроксида; b представляет собой заряд аниона X; и а равен (-b); и
(п) азотсодержащее соединение имеет формулу (II)
2
3
4
5
6
7
где R, R, R, R, R и R независимо выбирают из группы, состоящей из водорода, гидроксиметила и алкоксиметила;
(b) по реакции конденсации предконденсата со стадии (a) и поперечно-сшивающей композиции с образованием фосфорсодержащего промежуточного полимера, причем поперечно-сшивающая композиция включает алкиленмочевину, которую выбирают из группы, состоящей из этиленмочевины, пропиленмочевины и их смесей; и
(c) по реакции фосфорсодержащего промежуточного полимера со стадии (b) с окислителем с образованием фосфорсодержащего полимера, причем фосфорсодержащий промежуточный полимер вводят в реакцию с окислителем в условиях, достаточных для перевода по меньшей мере части атомов фосфора в фосфорсодержащем промежуточном полимере в пятивалентное состояние.
1
11. Текстильный материал по п. 10, в котором R представляет собой водород.
12. Текстильный материал по п. 10, в котором X является сульфатом, b равен минус два и a равен двум.
2
3
4
5
6
7
13. Текстильный материал по п. 10, в котором каждый из R, R, R, R, R и R является водородом.
14. Текстильный материал по п. 10, в котором поперечно-сшивающая композиция включает этиленмочевину.
15. Текстильный материал по п. 10, в котором поперечно-сшивающая композиция включает алкиленмочевину и мочевину.
16. Текстильный материал по п. 15, в котором алкиленмочевина и мочевина присутствуют в поперечно-сшивающей композиции при начальном мольном соотношении алкиленмочевины и мочевины от примерно 3:1 до примерно 1:3.
17. Текстильный материал по п. 10, в котором фосфониевое соединение и азотсодержащее соединение вводят в реакцию при начальном мольном соотношении катионов фосфония и азотсодержащего соединения примерно от 50:1 до примерно 3:1.
18. Текстильный материал по п. 10, в котором предконденсат и поперечно-сшивающую композицию вводят в реакцию при начальном мольном соотношении предконденсата и поперечно-сшивающей композиции примерно от 1:2 до примерно 10:1.
19. Текстильный материал по п. 10, в котором текстильная основа включает целлюлозные волокна.
20. Способ обработки текстильной основы, включающий стадии:
(a) получение текстильной основы;
(b) контактирование по меньшей мере части текстильной основы с композицией для обработки для нанесения на основу композиции для обработки, причем композиция для обработки включает предконденсат и поперечно-сшивающую композицию, содержащую алкиленмочевину, которую выбирают из группы, состоящей из этиленмочевины, пропиленмочевины и их смеси, а предконденсат получают по реакции конденсации смеси реагентов, которая включает фосфониевое соединение и азотсодержащее соединение, причем:
(i) фосфониевое соединение отвечает формуле (I)
1
1
3
1
3
2
3
2
3
где R выбирают из группы, состоящей из водорода, C-C алкила, C-C галоалкила, C-C алкенила и C-C галоалкенила; X является анионом, выбранным из группы, состоящей из хлорида, сульфата, гидросульфата, фосфата, ацетата, карбоната, бикарбоната, бората и гидроксила; b представляет собой заряд аниона X; и а равен (-b), и
(и) азотсодержащее соединение может иметь формулу (II)
2
3
4
5
6
7
где R, R, R, R, R и R независимо выбирают из группы, состоящей из водорода, гидроксиметила и алкоксиметила;
(c) нагревание текстильной основы со стадии (b) до температуры, достаточной для осуществления реакции конденсации предконденсата и поперечно-сшивающей композиции с образованием фосфорсодержащего промежуточного полимера; и
(d) контакт по меньшей мере части текстильной основы с нанесенным на нее фосфорсодержащим промежуточным полимером с окислителем в условиях, достаточных для окисления по меньшей мере части атомов фосфора в фосфорсодержащем промежуточном полимере в пятивалентное состояние.
21. Способ по п. 20, в котором текстильная основа включает целлюлозные волокна.
1
22. Способ по п. 20, в котором R представляет собой водород.
23. Способ по п. 20, в котором X является сульфатом, b равен минус два и a равен двум.
2
3
4
5
6
7
24. Способ по п. 20, в котором каждый из R, R, R, R, R и R является водородом.
25. Способ по п. 20, в котором поперечно-сшивающая композиция включает этиленмочевину.
26. Способ по п. 20, в котором поперечно-сшивающая композиция включает алкиленмочевину и мочевину.
27. Способ по п. 26, в котором алкиленмочевина и мочевина присутствуют в поперечно-сшивающей композиции при начальном мольном соотношении алкиленмочевины и мочевины примерно от 3:1 до примерно 1:3.
28. Способ по п. 20, в котором фосфониевое соединение и азотсодержащее соединение вводят в реакцию при начальном мольном соотношении катионов фосфония и азотсодержащего соединения примерно от 50:1 до примерно 3:1.
29. Способ по п. 20, в котором предконденсат и поперечно-сшивающая композиция присутствуют в композиции для обработки при начальном массовом соотношении предконденсата и поперечно-сшивающей композиции примерно от 1:2 до примерно 10:1.
30. Огнеупорная композиция, содержащая фосфорсодержащий полимер, который получают следующим образом:
(a) по реакции конденсации смеси реагентов с образованием предконденсата, причем смесь реагентов содержит фосфониевое соединение и азотсодержащее соединение, причем:
(i) фосфониевое соединение имеет формулу (I)
1
1
3
1
3
2
3
2
3
где R выбирают из группы, состоящей из водорода, C-C алкила, C-C галоалкила, C-C алкенила и C-C галоалкенила; X является анионом, выбранным из группы, состоящей из хлорида, сульфата, гидросульфата, фосфата, ацетата, карбоната, бикарбоната, бората и гидроксила; b представляет собой заряд аниона X; и а равен (-b), и
(Н) азотсодержащее соединение имеет формулу (II)
2
3
4
5
6
7
где R, R, R, R, R и R независимо выбирают из группы, состоящей из водорода, гидроксиметила и алкоксиметила;
(b) по реакции конденсации предконденсата со стадии (a) и поперечно-сшивающей композиции с образованием фосфорсодержащего промежуточного полимера, причем поперечно-сшивающая композиция включает мочевину; и
(c) по реакции фосфорсодержащего промежуточного полимера со стадии (b) с окислителем с образованием фосфорсодержащего полимера, причем фосфорсодержащий промежуточный полимер вводят в реакцию с окислителем в условиях, достаточных для окисления по меньшей мере части атомов фосфора в фосфорсодержащем промежуточном полимере в пятивалентное состояние.
31. Текстильный материал, содержащий текстильную основу и фосфорсодержащий полимер, который получают следующим образом:
(a) по реакции конденсации смеси реагентов с образованием предконденсата, причем смесь реагентов включает фосфониевое соединение и азотсодержащее соединение, причем:
(i) фосфониевое соединение имеет формулу (I)
1
1
3
1
3
2
3
2
3
где R выбирают из группы, состоящей из водорода, C-C алкила, C-C галоалкила, C-C алкенила и C-C галоалкенила; X является анионом, выбранным из группы, состоящей из хлорида, сульфата, гидросульфата, фосфата, ацетата, карбоната, бикарбоната, бората и гидроксила; b представляет собой заряд аниона X; и а равен (-b), и
(ii) азотсодержащее соединение имеет формулу (II)
2
3
4
5
6
7
где R, R, R, R, R и R независимо выбирают из группы, состоящей из водорода, гидроксиметила и алкоксиметила;
(b) по реакции конденсации предконденсата со стадии (a) и поперечно-сшивающей композиции с образованием фосфорсодержащего промежуточного полимера, причем поперечно-сшивающая композиция включает мочевину; и
(c) по реакции фосфорсодержащего промежуточного полимера со стадии (b) с окислителем с образованием фосфорсодержащего полимера, причем фосфорсодержащий промежуточный полимер вводят в реакцию с окислителем в условиях, достаточных для окисления по меньшей мере части атомов фосфора в фосфорсодержащем промежуточном полимере в пятивалентное состояние.
32. Способ обработки текстильной основы, включающий стадии:
(a) получение текстильной основы;
(b) контактирование по меньшей мере части текстильной основы с композицией для обработки для нанесения на основу композиции для обработки, причем композиция для обработки включает предконденсат и поперечно-сшивающую композицию, содержащую мочевину, а предконденсат получают по реакции конденсации смеси реагентов, которая содержит фосфониевое соединение и азотсодержащее соединение, причем
(i) фосфониевое соединение имеет формулу (I)
1
1
3
1
3
2
3
2
3
где R выбирают из группы, состоящей из водорода, C-C алкила, C-C галоалкила, C-C алкенила и C-C галоалкенила; X является анионом, выбранным из группы, состоящей из хлорида, сульфата, гидросульфата, фосфата, ацетата, карбоната, бикарбоната, бората и гидроксила; b представляет собой заряд аниона X; и а равен (-b), и
(ii) азотсодержащее соединение имеет формулу (II)
2
3
4
5
6
7
где R, R, R, R, R и R независимо выбирают из группы, состоящей из водорода, гидроксиметила и алкоксиметила;
(b) реакция конденсации предконденсата со стадии (a) и поперечно-сшивающей композиции с образованием фосфорсодержащего промежуточного полимера, причем поперечно-сшивающая композиция включает мочевину; и (c) нагревание текстильной основы со стадии (b) до температуры, достаточной для реакции конденсации предконденсата и поперечно-сшивающей композиции с образованием фосфорсодержащего промежуточного полимера; и
(d) контакт по меньшей мере части текстильной основы с промежуточным фосфорсодержащим полимером и окислителем в условиях, достаточных для окисления по меньшей мере части атомов фосфора в фосфорсодержащем промежуточном полимере в пятивалентное состояние.